(57)【要約】  酸化物半導体層上に形成されたチタン層またはチタン含有層を選択的にエッチング処理するためのチタンまたはチタン合金エッチング液組成物および該エッチング液組成物を用いたエッチング方法を提供する。  本発明のエッチング液組成物は、アンモニウムイオンを含む化合物、過酸化水素および塩基性化合物を含み、ｐＨが７〜１１である、酸化物半導体上のチタン層またはチタン含有層をエッチングするための前記エッチング液組成物である。【特許請求の範囲】
【請求項１】
アンモニウムイオンを含む化合物、過酸化水素および塩基性化合物を含み、ｐＨが７〜１１である、酸化物半導体上のチタン層またはチタン含有層をエッチングするためのエッチング液組成物。
【請求項２】
リン原子含有のオキソ酸および／またはそのイオンをさらに含む、請求項１に記載のエッチング液組成物。
【請求項３】
アミノカルボン酸および／またはカルボン酸をさらに含む、請求項１または２に記載のエッチング液組成物。
【請求項４】
銅防食剤をさらに含む、請求項１〜３のいずれか一項に記載のエッチング液組成物。
【請求項５】
アンモニウムイオンの濃度が０．０１〜１．００ｍｏｌ／Ｌである、請求項１〜４のいずれか一項に記載のエッチング液組成物。
【請求項６】
アンモニウムイオンを含む化合物が、硫酸アンモニウム、リン酸アンモニウム、酢酸アンモニウム、硝酸アンモニウム、塩化アンモニウム、コハク酸アンモニウムおよびアンモニアからなる群から選択される１種または２種以上の化合物である、請求項１〜５のいずれか一項に記載のエッチング液組成物。
【請求項７】
アンモニウムイオンを含む化合物が、硫酸アンモニウム、リン酸アンモニウム、酢酸アンモニウム、硝酸アンモニウム、塩化アンモニウムおよびコハク酸アンモニウムからなる群から選択される１種または２種以上の化合物である、請求項１〜６のいずれか一項に記載のエッチング液組成物。
【請求項８】
塩基性化合物が、無機アルカリ化合物、４級アミン水酸化物およびアミンからなる群から選択される、請求項１〜７のいずれか一項に記載のエッチング液組成物。
【請求項９】
リン原子含有のオキソ酸またはそのイオンの濃度が０．０００１〜１．０ｍｏｌ／Ｌである、請求項２〜８のいずれか一項に記載のエッチング液組成物。
【請求項１０】
リン原子含有のオキソ酸またはそのイオンが、リン酸、ホスホン酸、多座ホスホン酸、ホスフィン酸、亜リン酸およびそれらの誘導体から選択される１種または２種以上の化合物またはその遊離したイオンである、請求項２〜９のいずれか一項に記載のエッチング液組成物。
【請求項１１】
アンモニウムイオンを含む化合物０．１〜４０質量％、過酸化水素５〜３０質量％および塩基性化合物０．１〜５０質量％を含む、請求項１〜１０のいずれか一項に記載のエッチング液組成物。
【請求項１２】
酸化物半導体が、インジウム、ガリウム、亜鉛を主成分とする金属酸化物（ＩＧＺＯ）、インジウム、亜鉛を主成分とする金属酸化物（ＩＺＯ）およびガリウム、亜鉛を主成分とする金属酸化物（ＧＺＯ）からなる群から選択される、請求項１〜１１のいずれか一項に記載のエッチング液組成物。
【請求項１３】
酸化物半導体上のチタン層またはチタン含有層を、請求項１〜１２のいずれか一項に記載のエッチング液組成物を用いてエッチングする工程を含む、チタン層またはチタン含有層のエッチング方法。
【請求項１４】
請求項１〜１２のいずれか一項に記載のエッチング液組成物を用いて酸化物半導体上のチタン層またはチタン含有層をエッチングする工程を含む、薄膜トランジスタの製造方法。
【発明の詳細な説明】
【技術分野】
【０００１】
本発明は、酸化物半導体層上に形成されたチタン層またはチタン含有層を選択的にエッチング処理するためのチタンまたはチタン含有層エッチング液組成物および該エッチング液組成物を用いたエッチング方法に関する。
【背景技術】
【０００２】
液晶表示装置のスイッチ素子等に用いられる薄膜トランジスタ（Ｔｈｉｎ  Ｆｉｌｍ  Ｔｒａｎｓｉｓｔｏｒ：以下、「ＴＦＴ」ともいう）は、一般的に、ガラス等の基板上のゲート電極およびそれを覆うゲート絶縁膜、および、同ゲート絶縁膜上の一部に形成された半導体層を備え、そして同半導体層と前記ゲート絶縁膜の両方の上にソース電極またはドレイン電極が形成された構造を有する。このような構造はＢｏｔｔｏｍ  Ｇａｔｅ  Ｔｏｐ  Ｃｏｎｔａｃｔ型（以下ＢＧＴＣ型、逆スタガ型）と呼ばれ、アモルファスシリコンを半導体層に用いたＴＦＴの中で広く用いられる構造である。アモルファスシリコンを用いたＴＦＴ製造ラインや装置を転用できることから酸化物半導体を半導体層に用いたＴＦＴを製造するうえで最も盛んに検討が行われている。また、ゲート電極が上部に位置するＴｏｐ  Ｇａｔｅ  Ｔｏｐ  Ｃｏｎｔａｃｔ型（ＴＧＴＣ型、コープレーナー型）ＴＦＴも従来から使用されている。【０００３】
ソース電極またはドレイン電極の配線材料としては、銅やアルミニウムなどが用いられる。電極形成は、配線材料のエッチングによって行われるが、最近では、配線材料の保護およびゲート絶縁膜との密着性向上、マイグレーション防止のため、チタンまたはチタン合金と配線材料とを積層膜にして成膜した後に、エッチングされている。【０００４】
ＴＦＴは、これまで半導体層の材料面からみて、多結晶シリコンを用いたＴＦＴおよびアモルファスシリコンを用いたＴＦＴが広く用いられてきた。しかし、近年ＩＧＺＯ（インジウム・ガリウム・亜鉛から構成される酸化物）等の酸化物半導体を半導体層に用いたＴＦＴが注目を集めている。【０００５】
酸化物半導体を用いたＴＦＴは、これまでのＴＦＴに比べ、電子移動度が高く、また消費電力が低減できるなどの優れた特性を有する。しかしながら、酸化物半導体は多結晶シリコンおよびアモルファスシリコンと比べると、エッチングの際にエッチング対象の電極材料との選択が取れないため加工が難しい。【０００６】
ＢＧＴＣ型ＴＦＴにおいては、電極形成の方法に関連して、エッチストップレイヤー（ＥＳＬ）型（図１）およびバックチャネルエッチ（ＢＣＥ）型（図２）に分けることができる。エッチストップレイヤー型は、半導体層と電極の間にエッチストップレイヤーと呼ばれる層を追加で形成し、これによりエッチングによる半導体層へのダメージを防ぐものであるが、工程が煩雑になりコストがかかる。一方、バックチャネルエッチ型は、エッチストップレイヤーを形成しない方法であるが、酸化物半導体にダメージを与えうるため、エッチング方法が制限される。【０００７】
チタンまたはチタン合金のエッチングは、通常、ドライエッチングまたはウェットエッチングで行われるが、ドライエッチングは設備費が高く、エッチストップレイヤー型でないと半導体層へのダメージを回避することができない。一方、ウェットエッチングはコストを抑え、大量生産が可能になる。
しかしながら、チタンまたはチタン合金の下地の酸化物半導体がエッチングによるダメージを受けやすいため、酸化物半導体層上の電極形成は、ほとんどがエッチストップレイヤー型で行われているのが現状である。特許文献１にはＩＧＺＯ上の銅のエッチング液として、過酸化水素、フッ素を含有しない酸、ホスホン酸系化合物を含むエッチング液が記載されているが、チタンエッチングについては全く検討されていない。また、特許文献２にはＩＧＺＯ上の銅のエッチング液として、過酸化水素、酸、フッ素イオン供給源、メチレンスルホン酸系化合物、過酸化水素安定剤を含むエッチング液が記載され、チタンのエッチングについても検討されているが、該エッチング液はｐＨを５以下とする酸性のエッチング液である。【０００８】
一方、チタン、チタン含有金属化合物またはチタン合金のエッチング液としては、従来、フッ素イオンを含む酸性のエッチング液および過酸化水素を含むエッチング液が知られている。
過酸化水素を含むチタンまたはチタン合金のエッチング液としては、過酸化水素、有機アミン系塩基性化合物および水溶性有機溶媒を含むエッチング液（特許文献３）、過酸化水素、キレート剤およびアンモニアまたは無機酸塩を含むエッチング液（特許文献４）、過酸化水素、有機酸塩および水を含むエッチング液（特許文献５）過酸化水素、アンモニア化合物および表面均一化剤を含むエッチング液（特許文献６）、過酸化水素、含窒素ホスホン酸系キレート剤、アルカリ金属水酸化物および有機酸を含むエッチング液（特許文献７）、過酸化水素、ヒドロキシル基含有ホスホン酸、塩基性化合物および無機酸由来のアニオン種を含むエッチング液（特許文献８）、過酸化水素、ケイ酸アルカリ金属塩またはビスホスホネート、および塩基性化合物を含むエッチング液（特許文献９）、過酸化水素、ヒドロキシル基含有ホスホン酸、塩基性化合物、アニオン種および銅防食剤を含むエッチング液（特許文献１０）および過酸化水素、リン酸、ホスホン酸およびアンモニアを含むエッチング液（特許文献１１）が提案されている。
しかしながら、いずれの文献においても酸化物半導体層上に形成されたチタン、チタン含有金属化合物またはチタン合金を選択的にエッチングすることについては全く検討されていない。また、特許文献７〜１１に記載されているホスホン酸、ビスホスホネート、リン酸は、キレート剤として過酸化水素の安定性向上のために添加されている。
【先行技術文献】
【特許文献】
【０００９】
【特許文献１】特開２０１６−１０８６５９
【特許文献２】特開２０１６−１１１３４２
【特許文献３】特開２０１３−３３９４２
【特許文献４】特開２００２−１５５３８２
【特許文献５】国際公開番号ＷＯ２０１０／０２９８６７号公報
【特許文献６】特開２０１４−１０７４３４
【特許文献７】国際公開番号ＷＯ２０１５／００２２７２号公報
【特許文献８】特許５３４４０５１
【特許文献９】特開２０１６−２７１８６
【特許文献１０】国際公開ＷＯ２００９／０８１８８４号公報
【特許文献１１】特許４４７１０９４
【発明の概要】
【発明が解決しようとする課題】
【００１０】
本発明の課題は、上記従来の問題に鑑み、酸化物半導体層上に形成されたチタン層またはチタン含有層を、酸化物半導体層へのダメージを抑制してエッチングするエッチング液および当該エッチング液を用いたエッチング方法を提供することにある。
【課題を解決するための手段】
【００１１】
本発明者らは、上記課題を解決すべく検討を行う中で、従来から使用されているチタン層またはチタン含有層用のエッチング液では、酸化物半導体層に無視できないダメージを与えるなどの問題に直面した。また酸化物半導体層にダメージをあたえないｐＨ領域ではＴｉに対して十分なエッチングレートが得られなかった。かかる問題を解決すべく、鋭意検討を重ねたところ、過酸化水素を含むエッチング液のｐＨを、アンモニウムイオンおよび塩基性化合物の存在下で調整することにより、チタンのエッチングレートを保持し、かつ、酸化物半導体層へのダメージを抑制することができることを見出し、また、リン原子含有のオキソ酸および／またはそのイオン、および／または、アミノカルボン酸および／またはカルボン酸を添加することにより、酸化物半導体層へのダメージをより抑制することができることを見出し、さらに研究を進めた結果、本発明を完成するに至った。【００１２】
すなわち、本発明は以下に関する。
［１］  アンモニウムイオンを含む化合物、過酸化水素および塩基性化合物を含み、ｐＨが７〜１１である、酸化物半導体上のチタン層またはチタン含有層をエッチングするためのエッチング液組成物。
［２］  リン原子含有のオキソ酸および／またはそのイオンをさらに含む、［１］に記載のエッチング液組成物。
［３］  アミノカルボン酸および／またはカルボン酸をさらに含む、［１］または［２］に記載のエッチング液組成物。
［４］  銅防食剤をさらに含む、［１］〜［３］のいずれかに記載のエッチング液組成物。【００１３】
［５］  アンモニウムイオンの濃度が０．０１〜１．００ｍｏｌ／Ｌである、［１］〜［４］に記載のエッチング液組成物。
［６］  アンモニウムイオンを含む化合物が、硫酸アンモニウム、リン酸アンモニウム、酢酸アンモニウム、硝酸アンモニウム、塩化アンモニウム、コハク酸アンモニウムおよびアンモニアからなる群から選択される１種または２種以上の化合物である、［１］〜［５］に記載のエッチング液組成物。
［７］  アンモニウムイオンを含む化合物が、硫酸アンモニウム、リン酸アンモニウム、酢酸アンモニウム、硝酸アンモニウム、塩化アンモニウムおよびコハク酸アンモニウムからなる群から選択される１種または２種以上の化合物である、［１］〜［６］のいずれかに記載のエッチング液組成物。
［８］  塩基性化合物が、無機アルカリ化合物、４級アミン水酸化物およびアミンからなる群から選択される、［１］〜［７］のいずれかに記載のエッチング液組成物。【００１４】
［９］  リン原子含有のオキソ酸またはそのイオンの濃度が０．０００１〜１．０ｍｏｌ／Ｌである、［２］〜［８］のいずれかに記載のエッチング液組成物。
［１０］  リン原子含有のオキソ酸またはそのイオンが、リン酸、ホスホン酸、多座ホスホン酸、ホスフィン酸、亜リン酸およびそれらの誘導体から選択される１種または２種以上の化合物またはその遊離したイオンである、［２］〜［９］のいずれかに記載のエッチング液組成物。
［１１］  アンモニウムイオンを含む化合物０．１〜４０質量％、過酸化水素５〜３０質量％および塩基性化合物を０．０５〜５０質量％を含む、［１］〜［１０］のいずれかに記載のエッチング液組成物。【００１５】
［１２］  酸化物半導体が、インジウム、ガリウム、亜鉛を主成分とする金属酸化物（ＩＧＺＯ）、インジウム、亜鉛を主成分とする金属酸化物（ＩＺＯ）およびガリウム、亜鉛を主成分とする金属酸化物（ＧＺＯ）からなる群から選択される、［１］〜［１１］のいずれかに記載のエッチング液組成物。
［１３］  酸化物半導体上のチタン層またはチタン含有層を、［１］〜［１２］のいずれかに記載のエッチング液組成物を用いてエッチングする工程を含む、チタン層またはチタン含有層のエッチング方法。
［１４］  ［１］〜［１２］のいずれかに記載のエッチング液組成物を用いて酸化物半導体上のチタン層またはチタン含有層をエッチングする工程を含む、薄膜トランジスタの製造方法。
【発明の効果】
【００１６】
本発明によれば、酸化物半導体層上に形成されたチタン層またはチタン含有層を、酸化物半導体層へのダメージを抑制して、エッチング処理することが可能なエッチング液組成物および当該エッチング液組成物を用いたエッチング方法を提供することができる。【００１７】
特に、本発明のエッチング方法によれば、アンモニウムイオンおよび塩基性化合物の存在下、ｐＨ７〜１１で過酸化水素を作用させることにより、酸化物半導体層へのダメージを抑制し、かつ、十分なエッチング速度でチタンをエッチングすることができる。したがって、ＩＧＺＯなどの酸化物半導体層上のチタン層またはチタン含有層を、これまで不可能であったバックチャネルエッチ型でエッチングすることができ、大幅なコスト削減が可能になる。【００１８】
さらに、本発明のエッチング方法によれば、アンモニウムイオンおよび塩基性化合物の存在下、ｐＨ７〜１１で過酸化水素を作用させることに加えて、リン原子含有オキソ酸および／またはそのイオン、および／または、アミノカルボン酸および／またはカルボン酸を添加することにより、十分なエッチング速度でチタンをエッチングしつつ、酸化物半導体層へのダメージをより抑制することができる。
【図面の簡単な説明】
【００１９】
【図１】図１は、エッチストップレイヤー（ＥＳＬ）型ＴＦＴの構造を示す図である。
【図２】図２は、バックチャネルエッチ（ＢＣＥ）型ＴＦＴの構造を示す図である。
【発明を実施するための形態】
【００２０】
以下、本発明について、本発明の好適な実施態様に基づき、詳細に説明する。
本発明のエッチング液組成物は、酸化物半導体上のチタン層またはチタン含有層を選択的にエッチングするために用いられるエッチング液組成物である。
【００２１】
酸化物半導体層は、主にインジウム、ガリウム、亜鉛および錫等を含む材料から構成され、具体例としてはインジウム・ガリウム・亜鉛酸化物（ＩＧＺＯ）、インジウム・亜鉛酸化物（ＩＺＯ）、ガリウム・亜鉛酸化物（ＧＺＯ）などが挙げられるが、この限りではない。本発明において、好ましい酸化物半導体層は、ＩＧＺＯである。
【００２２】
本発明において、チタン層およびチタン含有層は酸化物半導体上にスパッタリングなどによって、形成され得る。本明細書において、チタン層はチタンからなる層のことをいう。チタン含有層としては、例えばＴｉＷ、ＴｉＭｏなどのＴｉ合金層およびＴｉＮなどのＴｉを主成分とする金属化合物の層が挙げられる。
【００２３】
本発明のエッチング液組成物は、アンモニウムイオンを含む化合物、過酸化水素および塩基性化合物を含む。
アンモニウムイオンを含む化合物は、溶液中でアンモニウムイオン（ＮＨ４＋）を遊離することができる化合物であれば特に限定されないが、アンモニアおよびアンモニウム塩が好ましい。特にアンモニウム塩は、緩衝作用も期待でき、溶液のｐＨの変動を抑えることができるため好ましい。アンモニウム塩としてアンモニウムの無機酸塩および有機酸塩を含むことができる。アンモニウム塩としては、これに限定されるものではないが、例えば、硫酸アンモニウム、リン酸アンモニウム、酢酸アンモニウム、硝酸アンモニウム、塩化アンモニウム、コハク酸アンモニウム、シュウ酸アンモニウム、酒石酸アンモニウム、炭酸アンモニウムなどが挙げられる。特に、硫酸アンモニウム、リン酸アンモニウム、酢酸アンモニウム、塩化アンモニウム、硝酸アンモニウムおよびコハク酸アンモニウムは、酸化物半導体層へのダメージ性が低く好ましい。ここで示すアンモニウム塩はアンモニウムイオンと陰イオンのみからなる塩だけでなく、アンモニウムイオンと陰イオン以外のイオンを有するものも含む。例として、リン酸アンモウムはリン酸二水素アンモニウム、リン酸水素二アンモニウムを含む。一般的に、各種有機酸溶液はＩＴＯなどの透明導電膜を溶解することが知られているが、このような知見に反し、有機酸のアンモニウム塩を含む本発明のエッチング液組成物はＩＧＺＯなどの酸化物半導体層へのダメージ性が低い。
【００２４】
アンモニウムイオンを含む化合物は、１種または２種以上を組み合わせて用いることができる。炭酸アンモニウムは他のアンモニウム塩と比較するとダメージ抑制効果が小さい。したがって、本発明は一態様において、炭酸アンモニウムを含まない。
アンモニウムイオンを含む化合物の含有量は、好ましくは０．０１質量％以上、より好ましくは０．１〜１０質量％、特に好ましくは０．５〜５質量％である。好ましくはアンモニウムイオン換算で０．０１ｍｏｌ／Ｌ以上、より好ましくは０．０１〜１．００ｍｏｌ／Ｌ、特に好ましくは０．０５〜０．８ｍｏｌ／Ｌである。アンモニウムイオンを含む化合物の濃度を大きくすることによって、チタンのエッチング速度を増加することができるが、一方同じｐＨでもアンモニウムイオン濃度が大きくなると、ＩＧＺＯのダメージが徐々に増加する傾向がある。したがって、エッチング液中のアンモニウムイオンの濃度は１．００ｍｏｌ／Ｌ以下が特に好ましい。選択比を大きくする観点からはアンモニウムイオン濃度がより低い方が好ましい。
【００２５】
本発明のエッチング液組成物が含む塩基性化合物としては、限定されるものではないが、無機アルカリ化合物、４級アミン水酸化物、アミン（第１級アミン、第２級アミン、第３級アミンおよび第４級アミン）などが挙げられる。具体的には水酸化ナトリウム、水酸化カリウムなどのアルカリ金属の水酸化物、水酸化テトラメチルアンモニウム（ＴＭＡＨ）、アミノメタノール、トリエタノールアミンおよびコリンなどが挙げられる。
ＴＦＴ製造用途の観点から、４級アミン水酸化物およびアミンが好ましい。
塩基性化合物の含有量は、本発明のエッチング液組成物のｐＨを１１よりも大きくしない限りにおいて、特に限定されないが、好ましくは０．０１質量％以上、より好ましくは０．０５〜５０．０質量％であり、より好ましくは０．１〜１５質量％である。アンモニアは、ｐＨを比較的大きく変動する効果を有するため塩基性化合物としても作用する。例えばアンモニウムイオンを含む化合物として、アンモニウム塩を含む本発明のエッチング液組成物において、アンモニアを塩基性化合物として一緒に用いることもできる。この場合には、アンモニウムイオン濃度は、両者の総濃度を考慮する必要がある。
【００２６】
本発明のエッチング液組成物に含まれる過酸化水素の含有量は、チタン層およびチタン含有層の種類、膜厚および目的とする選択比等により適宜調節されるためものであり、特に限定されないが、好ましくは１質量％以上、より好ましくは５．０〜３０．０質量％であり、より好ましくは１０〜２５質量％である。
本発明のエッチング液組成物は、一態様において、アンモニウムイオンを含む化合物０．１〜４０質量％、過酸化水素５〜３０質量％および塩基性化合物を０．１〜５０質量％を含む。
【００２７】
本発明のエッチング液組成物は、リン原子含有のオキソ酸および／またはそのイオンをさらに含んでもよい。リン原子含有のオキソ酸のイオンは、リン原子含有のオキソ酸から遊離したイオンである。リン原子含有のオキソ酸および／またはそのイオンを含むことで、酸化物半導体層へのダメージをより抑制することができる。リン原子含有のオキソ酸および／またはそのイオンが酸化物半導体層のダメージを抑制する理由は必ずしも明らかではないが、リン原子含有のオキソ酸および/またはそのイオンの酸素原子が酸化物半導体基板表面に対し吸着するためであると考えられる。
リン原子含有のオキソ酸としては、限定されるものではないが、リン酸、ホスホン酸、多座ホスホン酸、ホスフィン酸、亜リン酸およびそれらの誘導体などが挙げられる。ホスホン酸の具体的な例として、１−ヒドロキシエタン−１，１−ジホスホン酸（ＨＥＤＰ）およびニトリロトリス(メチレンホスホン酸)（ＡＴＭＰ）、アレンドロン酸、フェニルホスホン酸、２−ホスホノブタン−１，２，４−トリカルボン酸（ＰＢＴＣ）、エチレンジアミンテトラメチレンホスホン酸（ＥＤＴＭＰ）などが挙げられる。リン原子含有のオキソ酸の誘導体としては、リン酸エステルやホスホン酸エステルがあり、リン酸トリエチルやフェニルホスホン酸ジメチルなどが挙げられる。特に、リン酸、ＨＥＤＰおよびＡＴＭＰは、酸化物半導体層へのダメージ性が低く好ましい。また、多座ホスホン酸の具体例としてビスホスホネートが挙げられる。多座ホスホン酸は、キレート剤としても作用し、過酸化水素の分解を抑制する効果がある。
【００２８】
なお、リン原子含有のオキソ酸は、前記の任意のアンモニウム塩にリン酸、ホスホン酸、ホスフィン酸、ビスホスホネート、亜リン酸およびそれらの誘導体などを添加したものでもよい。例えば、限定されるものではないが、リン酸二水素アンモニウムやリン酸三アンモニウムなどが挙げられる。アンモニウムイオンを含む化合物にリン原子含有のオキソ酸および／またはそのイオンを別途添加した場合と同様の酸化物半導体層へのダメージ抑制効果が得られる。
リン原子含有のオキソ酸および／またはそのイオンは、１種または２種以上を組み合わせて用いることができる。
リン原子含有のオキソ酸および／またはそのイオンの含有量は、特に限定されないが、好ましくは１．０ｍｏｌ／Ｌ以下、より好ましくは０．７５ｍｏｌ／Ｌ以下、更に好ましくは０．０００１〜０．５ｍｏｌ／Ｌである。
【００２９】
本発明のエッチング液組成物は、アミノカルボン酸および／またはカルボン酸をさらに含んでもよい。アミノカルボン酸および／またはカルボン酸を含むことで、酸化物半導体層へのダメージをより抑制することができる。
アミノカルボン酸としては、限定されるものではないが、トランス−１，２−ジアミノシクロヘキサン四酢酸（ｃｙＤＴＡ）、エチレンジアミン四酢酸（ＥＤＴＡ）、ジエチレントリアミン五酢酸、エチレンジアミンテトラプロピオン酸、トリエチレンテトラミン六酢酸、１，３−ジアミノ−ヒドロキシプロパン−Ｎ，Ｎ，Ｎ’、Ｎ’−四酢酸、プロピレンジアミン四酢酸、ブチレンジアミン四酢酸、エチレンジアミン二酢酸、エチレンジアミンプロピオン酸、１，６−ヘキサメチレンジアミン−Ｎ，Ｎ，Ｎ’、Ｎ’−四酢酸、Ｎ，Ｎ−ビス（２−ヒドロキシベンジル）エチレンジアミン−Ｎ，Ｎ−二酢酸、ジアミノプロパン四酢酸、１，４，７，１０−テトラアザシクロドデカン四酢酸、ジアミノプロパノール四酢酸、（ヒドロキシエチル）エチレン−ジアミン三酢酸、イミノ二酢酸、ニトリロ三酢酸、ヒドロキシエチルイミノ二酢酸、ジヒドロキシエチルグリシン、グルタミン酸二酢酸およびヒドロキシエチレンジアミン三酢酸などが挙げられる。特に、ｃｙＤＴＡおよびＥＤＴＡは、酸化物半導体層へのダメージ性が低く好ましい。
アミノカルボン酸の添加量は、特に限定されないが、好ましくは０．０１質量％以上、より好ましくは０．０５〜５質量％、更に好ましくは０．１〜３質量％である。
【００３０】
カルボン酸としては、限定されるものではないが、コハク酸、ギ酸、酢酸、プロピオン酸、乳酸、グリコール酸、ジグリコール酸、ピルビン酸、マロン酸、酪酸、ヒドロキシ酢酸、酒石酸、リンゴ酸、マレイン酸、フマル酸、吉草酸、グルタル酸、イタコン酸、アジピン酸、カプロン酸、クエン酸、プロパントリカルボン酸、トランス−アコノット酸、エナント酸、カプリル酸、ラウリン酸、ミリスチン酸、パルミチン酸、ステアリン酸、オレイン酸、リノール酸、リノレン酸、トルイル酸、安息香酸、５−ベンゾトリアゾールカルボン酸、１，３−アセトンジカルボン酸、アセチル安息香酸、ニコチン酸およびピコリン酸などが挙げられる。特に、コハク酸は、酸化物半導体層へのダメージ性が低く好ましい。
カルボン酸の添加量は、特に限定されないが、好ましくは０．００１質量％以上、より好ましくは０．００５〜５質量％、更に好ましくは０．０１〜３質量％である。
酸化物半導体層へのダメージを抑制する効果をより発揮させるという観点からは、アミノカルボン酸および／またはカルボン酸を含むエッチング液組成物を５０℃以上で用いることが好ましい。
【００３１】
アミノカルボン酸および／またはカルボン酸は、キレート剤としても作用するため、酸化物半導体層へのダメージ抑制効果だけでなく、液安定性を向上させる効果がある。特にＴＦＴの電極作製の際に、配線材料の下地として使用されたチタン層またはチタン含有層をエッチングする場合には、配線材料である銅、アルミニウムなどの金属がエッチング液中に溶解する場合がある。エッチング液中の金属イオンは過酸化水素の分解を触媒的に速めることがあり、液の安定性を低下させる恐れがある。これらの配線材料金属およびエッチングで生じるチタンまたはチタン含有層の残渣の金属イオンをアミノカルボン酸および／またはカルボン酸（キレート剤）と配位させることによって、過酸化水素の分解を抑制し、液の安定性を高めることができる。同様の効果を期待して、本発明のエッチング液組成物はアミノカルボン酸および／またはカルボン酸とは異なる他のキレート剤をさらに含んでもよい。他のキレート剤としては、例えばエチレンジアミン、ビピリジンおよびグルコン酸などが挙げられる。
【００３２】
本発明のエッチング液組成物は、銅防食剤をさらに含んでもよい。銅防食剤としては、限定されるものではないが、５−アミノ−１Ｈ−テトラゾール（ＡＴＺ）、３−アミノ−１，２，４−トリアゾール（ＡＴＡ）、トリアゾール、イミダゾール、ベンゾイミダゾール、ベンゾトリアゾール（ＢＴＡ）、アデニン、グアニン、５−フェニルテトラゾールおよび５−メルカプト−１−メチルテトラゾールなどの含窒素環化合物が挙げられる。
【００３３】
本発明のエッチング液組成物は、溶媒を含む。溶媒は水、メタノールやイソプロパノールなどの有機溶媒などを用いることができる。
エッチング液組成物中における水の含有量は、特に限定されないが、好ましくは、５０〜９５質量％であり、より好ましくは、７０〜８５質量％である。また、エッチング液組成物を構成する媒体は、他の成分を含んでいてもよいが、水を主成分とすることが好ましい。このような場合、エッチング液組成物を構成する媒体中における水の含有率は、８０質量％以上であり、さらに好ましくは、９０質量％以上である。
【００３４】
本発明のエッチング液組成物のｐＨは７〜１１である。このｐＨ範囲であれば、酸化物半導体層へのダメージを抑制して、かつ、チタンのエッチング速度が速いという、極めて優れたエッチングを達成することができる。ｐＨが７より小さい場合、チタンに対して十分なエッチング速度を持たない、もしくは酸化物半導体層へのダメージが増加する。ｐＨが１１より大きい場合には、酸化物半導体層へのダメージが増加する。また、ｐＨが高い場合は過酸化水素の分解が速くなり、チタンに対して安定したエッチング速度が得られないことがある。最も選択比が高いという点から、ｐＨ８．０〜９．０が好ましい。
【００３５】
本発明のエッチング液組成物のｐＨは、アンモニウムイオンを含む化合物、過酸化水素および塩基性化合物の量をそれぞれ適宜調節して、ｐＨ７〜１１の範囲にすることができる。操作性の容易さから、塩基性化合物の量で調節するのが好ましい。ｐＨの調整には、種々の無機酸、有機酸およびそれらの塩などを用いてもよい。
【００３６】
本発明のエッチング液組成物は、チタン層またはチタン含有層をエッチング処理することを妨げない限り、上述の成分のほか、任意の成分を含むことが可能である。本発明において使用することができる任意の成分としては、例えば、界面活性剤等が挙げられる。界面活性剤を添加することによって、ぬれ性の向上や面内均一性向上の効果が得られる。界面活性剤としては、例えばカチオン性界面活性剤、アニオン性界面活性剤、両性界面活性剤およびノニオン性界面活性剤などが挙げられる。
【００３７】
本発明のエッチング液組成物は、一態様において、フッ素含有化合物を含まないことが好ましい。フッ素含有化合物は酸化物半導体層へダメージを与える場合がある。
【００３８】
上述のとおり、本発明のエッチング液組成物は、酸化物半導体層上の少なくとも１層のチタン層またはチタン含有層をエッチングするために用いるため、チタン層またはチタン含有層と、酸化物半導体層との選択比は大きいほどよく、好ましくは１０以上、より好ましくは３０以上、特に好ましくは５０以上である。
【００３９】
本明細書におけるエッチング液組成物のエッチング速度（ｎｍ／ｍｉｎ）は、処理時間（分）あたりの膜のエッチング量（ｎｍ）として定義される。本発明のエッチング液組成物のエッチング速度は特に限定されないが、エッチング液組成物がアンモニウムイオンを含む化合物、過酸化水素および塩基性化合物を含む場合、チタン層およびチタン含有層に対して、測定温度が３０℃および３５℃の条件下で、１０〜１００ｎｍ／ｍｉｎの範囲にあることが好ましく、２０〜８５ｎｍ／ｍｉｎの範囲にあることがより好ましく、２５〜７５ｎｍ／ｍｉｎの範囲にあることがさらに好ましい。また、測定温度が５０℃の条件下では、１０〜２５０ｎｍ／ｍｉｎの範囲にあることが好ましく、２０〜２００ｎｍ／ｍｉｎの範囲にあることがより好ましく、３０〜１５０ｎｍ／ｍｉｎの範囲にあることがさらに好ましい。
【００４０】
チタン層およびチタン含有層のエッチング速度は、チタン層およびチタン含有層の厚さや膜質に対応して、調節することができる。例えば、本発明のエッチング液組成物の組成およびエッチングを行う温度の少なくとも一つを適宜調整することにより、調節することができる。
【００４１】
本発明は、一態様において、上述したエッチング液組成物を用いて、酸化物半導体層上のチタン層またはチタン含有層をエッチングする、エッチング方法に関する。
エッチングにおけるエッチング組成物の温度は、特に限定されないが、好ましくは２５℃以上である。過酸化水素の安定性および安定したエッチングを行うという観点から、より好ましくは３０〜５０℃、さらに好ましくは３０〜４０℃である。
【００４２】
本発明のエッチング方法において、本発明のエッチング液をチタン層またはチタン含有層に適用する方法には特に制限はなく、例えば浸漬する方法、スプレーする方法などが挙げられる。
【００４３】
本発明のエッチング方法は、特に薄膜トランジスタの製造における電極作製の工程で、酸化物半導体層上のチタン層またはチタン含有層をエッチングするために用いるのに好適である。
【００４４】
ＢＧＴＣ型の薄膜トランジスタの電極作製工程の一例を挙げて説明すると、本発明のエッチング方法は、バックチャネルエッチ（ＢＣＥ）型のＴＦＴのエッチングに適用できる。図２はバックチャネルエッチ（ＢＣＥ）型の電極形成後の構造を示しているが、電極形成前は、酸化物半導体層上に金属配線とチタン層またはチタン含有層との積層膜が形成されている。一般的には、配線材料の保護および、密着性の向上の目的で、配線材料の下もしくは上下にチタン層またはチタン含有層が形成されている。これを、順番に上からエッチングする。本発明のエッチング方法によれば、酸化物半導体層に接するチタン層またはチタン含有層を酸化物半導体層のダメージを抑制してエッチングすることができる。これにより、図１のエッチストップレイヤー型のＴＦＴに設けられるエッチストップレイヤーを省略することができるため、コストを大幅に削減することができる。
本発明のエッチング液組成物およびエッチング方法はＴＧＴＣ型の薄膜トランジスタにおいても有用である。
【００４５】
以上、本発明について好適な実施態様に基づき詳細に説明したが、本発明はこれに限定されず、各構成は、同様の機能を発揮し得る任意のものと置換することができ、あるいは、任意の構成を付加することもできる。
【実施例】
【００４６】
本発明を以下の実施例と比較例とともに示し、発明の内容をさらに詳細に示すが、本発明はこれらの実施例に限定されるものではない。【００４７】
以下の方法で、本発明のエッチング液組成物と比較のためのエッチング液組成物とを用いて実験を行った。（表中のアンモニウムイオンを含む化合物の濃度について、例えば（ＮＨ４）２ＳＯ４の濃度が０．３Ｍである場合、アンモニウムイオンに換算すると０．６ｍｏｌ／Ｌである。）【００４８】
［チタンのエッチング速度の評価方法（実施例１〜３１および比較例１〜４）］
ガラス基板上にチタン５０ｎｍを製膜し、レジストを塗布、フォトリソグラフィーによってパターニングを行った基板を１０ｍｍ×１０ｍｍの大きさにカットした。エッチング液組成物を調製後、３５℃で１５分間温浴したのち、各エッチング液組成物約４０ｍＬ中にカットした基板を水平に浸漬させ、３５℃で攪拌してエッチングを行った。目視で膜の消失を確認し、エッチングの開始から完了までの時間（ジャストエッチングタイム：ＪＥＴ）を計測、エッチング速度の算出を行った。エッチング後の基板は超純水で水洗し、窒素気流下で乾燥させた。【００４９】
［チタンのエッチング速度の評価方法（実施例３２〜４１および比較例５〜９）］
ガラス基板上にチタン５０ｎｍを製膜し、レジストを塗布、フォトリソグラフィーによってパターニングを行った基板を１０ｍｍ×１０ｍｍの大きさにカットした。エッチング液組成物を調製後、３０℃で３０分間温浴したのち、各エッチング液組成物約５０ｍＬ中にカットした基板を水平に浸漬させ、３０℃で攪拌してエッチングを行った。目視で膜の消失を確認し、エッチングの開始から完了までの時間（ジャストエッチングタイム：ＪＥＴ）を計測、エッチング速度の算出を行った。エッチング後の基板は超純水で水洗し、窒素気流下で乾燥させた。【００５０】
［チタンのエッチング速度の評価方法（実施例４２〜４３および比較例１０）］
ガラス基板上にチタン５０ｎｍを製膜し、レジストを塗布、フォトリソグラフィーによってパターニングを行った基板を１０ｍｍ×１０ｍｍの大きさにカットした。エッチング液組成物を調製後、５０℃で３０分間温浴したのち、各エッチング液組成物約５０ｍＬ中にカットした基板を水平に浸漬させ、５０℃で攪拌してエッチングを行った。目視で膜の消失を確認し、エッチングの開始から完了までの時間（ジャストエッチングタイム：ＪＥＴ）を計測、エッチング速度の算出を行った。エッチング後の基板は超純水で水洗し、窒素気流下で乾燥させた。【００５１】
［ＩＧＺＯのエッチング速度の評価方法（実施例１〜３１および比較例１〜４）］
ガラス基板上にＩＧＺＯ５０ｎｍを製膜し、レジストを塗布、フォトリソグラフィーによってパターニングを行った基板を１０ｍｍ×１０ｍｍの大きさにカットした。エッチング液組成物を調製後、３５℃で１５分間温浴したのち、各エッチング液組成物約４０ｍＬ中に基板を垂直に５分間浸漬させ、３５℃で無撹拌でエッチングを行った。エッチング後の基板は超純水で水洗し、窒素気流下で乾燥させた。レジストの剥離は、アセトンを用いて３５℃で９０秒間攪拌浸漬することにより行った。アセトン浸漬後の基板は超純水を用いて水洗し、窒素気流下で乾燥させた。エッチングを行った基板に対して触針式段差計（ＢｒｕｋｅｒＡＸＳ製ＤｅｋｔａｋＸＴ）を用いてエッチング量を測定し、エッチング速度を算出した。【００５２】
［ＩＧＺＯのエッチング速度の評価方法（実施例３２〜４１および比較例５〜９）］
ガラス基板上にＩＧＺＯ５０ｎｍを製膜し、レジストを塗布、フォトリソグラフィーによってパターニングを行った基板を１０ｍｍ×１０ｍｍの大きさにカットした。エッチング液組成物を調製後、３０℃で３０分間温浴したのち、各エッチング液組成物約５０ｍＬ中に基板を垂直に５分間浸漬させ、３０℃で無撹拌でエッチングを行った。エッチング後の基板は超純水で水洗し、窒素気流下で乾燥させた。レジストの剥離は、アセトンを用いて３５℃で９０秒間攪拌浸漬することにより行った。アセトン浸漬後の基板は超純水を用いて水洗し、窒素気流下で乾燥させた。エッチングを行った基板に対して触針式段差計（ＢｒｕｋｅｒＡＸＳ製ＤｅｋｔａｋＸＴ）を用いてエッチング量を測定し、エッチング速度を算出した。【００５３】
［ＩＧＺＯのエッチング速度の評価方法（実施例４２〜４３および比較例１０）］
ガラス基板上にＩＧＺＯ５０ｎｍを製膜し、レジストを塗布、フォトリソグラフィーによってパターニングを行った基板を１０ｍｍ×１０ｍｍの大きさにカットした。レジストの剥離は、アセトンを用いて３５℃で９０秒間攪拌浸漬することにより行った。エッチング液組成物を調製後、５０℃で３０分間温浴したのち、各エッチング液組成物約５０ｍＬ中に基板を垂直に５分間浸漬させ、５０℃で無撹拌でエッチングを行った。エッチング後の基板は超純水で水洗し、窒素気流下で乾燥させた。エッチング速度はエッチング前後の基板に対し、エネルギー分散型蛍光Ｘ線分析装置（ＨＩＴＡＣＨＩ  ＦＴ９５００Ｘ）を用いてエッチング量を測定することで算出した。
エネルギー分散型蛍光Ｘ線分析装置を用いた場合、測定原理の違いから触診式段差計を用いた場合と比べて同一のエッチング条件におけるエッチング量の測定値の絶対値は小さくなるため、絶対値の比較はできない。しかしながら測定値の大小の傾向が同じであることはいうまでもない。【００５４】
表１に、各実施例１〜５で用いたエッチング液組成物の組成ならびに、エッチング速度（Ｅ／Ｒ）およびチタンとＩＧＺＯのエッチングの選択比を示す。
【表１】
2018181896.tif 000002
【００５５】
表２に、実施例６および比較例１および２で用いたエッチング液組成物の組成ならびに、チタンのエッチング速度（Ｅ／Ｒ）を示す。アンモニウムイオンを含まない比較例１および２ではエッチング速度が低下した。
【表２】
2018181896.tif 000003
【００５６】
表３に、実施例７〜１４で用いたエッチング液組成物の組成ならびにＩＧＺＯのエッチング速度（Ｅ／Ｒ）を示す。なお、アンモニウムイオンの含量を統一するために、一部の組成にはアンモニアを添加している。
【表３】
2018181896.tif 000004
【００５７】
表４に、実施例１５〜１９で用いたエッチング液組成物の組成ならびにチタンのエッチング速度、ＩＧＺＯのエッチング速度（Ｅ／Ｒ）および選択比を示す。アンモニウムイオンの濃度が低い方が選択比が大きい傾向が認められた。
【表４】
2018181896.tif 000005
【００５８】
表５に、実施例２０〜２４で用いたエッチング液組成物の組成ならびにチタンのエッチング速度、ＩＧＺＯのエッチング速度（Ｅ／Ｒ）および選択比を示す。いずれの塩基性化合物を用いても高い選択比をもってチタンをエッチングできることが認められた。
【表５】
2018181896.tif 000006
【００５９】
表６に、実施例２５〜３１および比較例３および４で用いたエッチング液組成物の組成ならびにチタンのエッチング速度、ＩＧＺＯのエッチング速度（Ｅ／Ｒ）および選択比を示す。ｐＨが１１．０より大きいエッチング液組成物ではＩＧＺＯへのダメージが大きい。またｐＨ８．０〜９．０の選択比が最も大きいことが確認された。
【表６】
2018181896.tif 000007
【００６０】
表７に、実施例３２〜３４および比較例５で用いたエッチング液組成物の組成ならびにチタンのエッチング速度、ＩＧＺＯのエッチング速度（Ｅ／Ｒ）および選択比を示す。リン原子含有のオキソ酸を添加することでＩＧＺＯへのダメージが抑制されることが確認された。
【表７】
2018181896.tif 000008
【００６１】
表８に、実施例３５〜３７および比較例６で用いたエッチング液組成物の組成ならびにチタンのエッチング速度、ＩＧＺＯのエッチング速度（Ｅ／Ｒ）および選択比を示す。リン原子含有のオキソ酸を添加することで、シュウ酸イオンのようなＩＧＺＯダメージが大きい陰イオンの存在下においても、ＩＧＺＯダメージが抑制されること、特にＨＥＤＰを添加した場合、リン原子含有のオキソ酸を添加しない場合と比べて選択比が１０倍以上向上することが確認された。
【表８】
2018181896.tif 000009
【００６２】
表９に、実施例３８〜４１および比較例７〜９で用いたエッチング液組成物の組成ならびにチタンのエッチング速度、ＩＧＺＯのエッチング速度（Ｅ／Ｒ）および選択比を示す。リン原子含有のオキソ酸の代わりに、アンモニウム塩にリン酸やホスホン酸を添加することで、リン原子含有のオキソ酸を添加した場合と同様のＩＧＺＯダメージの抑制効果が確認された。
【表９】
2018181896.tif 000010
【００６３】
表１０に、実施例４２〜４３および比較例１０で用いたエッチング液組成物の組成ならびにチタンのエッチング速度、ＩＧＺＯのエッチング速度（Ｅ／Ｒ）および選択比を示す。
カルボン酸またはアミノカルボン酸を添加することで、ＩＧＺＯへのダメージが抑制されることが確認された。
【表１０】
2018181896.tif 000011
【産業上の利用可能性】
【００６４】
本発明のエッチング液組成物を使用することにより、酸化物半導体上のチタンからなる層またはチタンを含有する層を、酸化物半導体にほとんどダメージを与えずにエッチングすることが可能になる。
【図１】
2018181896.tif 000012
【図２】
2018181896.tif 000013
【国際調査報告】
2018181896.tif 000014
2018181896.tif 000015
2018181896.tif 000016
2018181896.tif 000017